(57)【要約】      （修正有）【課題】電荷が流れることによる劣化が生じにくいホスト材料を用いて、寿命および輝度が向上した有機電界発光素子を提供する。【解決手段】ホスト材料および発光ドーパントを含む発光層のホスト材料として、下記式（１）で表される骨格を繰り返し単位に有し、繰り返し数が２０以上１００００以下であるポリマーを含むことを特徴とする有機電界発光素子：2014204011.tif 000024（式中、Ｘがポリマーの主鎖を構成する一元素であり、Ｒ１、Ｒ２、Ｒ３、Ｒ４はそれぞれ同じでも異なっていても良く、水素原子、アルキル基、芳香環基、アルコキシ基、アルコチオ基、またはハロゲン原子からなる群から選択されるいずれか一つである）。【選択図】なし【特許請求の範囲】
【請求項１】
陽極と、
前記陽極と離間して設けられた陰極と、
前記陽極と前記陰極との間に配置され、ホスト材料および発光ドーパントを含む発光層と、
を具備する有機電界発光素子であって、
前記ホスト材料として、下記式（１）で表される骨格を繰り返し単位に有し、繰り返し数が２０以上１００００以下であるポリマーを含むことを特徴とする有機電界発光素子：
【化１】
2014204011.tif 000021
（式中、Ｘがポリマーの主鎖を構成する一元素であり、Ｒ１、Ｒ２、Ｒ３、Ｒ４はそれぞれ同じでも異なっていても良く、水素原子、アルキル基、芳香環基、アルコキシ基、アルコチオ基、またはハロゲン原子からなる群から選択されるいずれか一つである）。
【請求項２】
前記ホスト材料は、下記式（２）で表される骨格を繰り返し単位に有するポリマーを含むことを特徴とする請求項２に記載の有機電界発光素子：
【化２】
2014204011.tif 000022
（式中、ｎは２０以上１００００以下である）。
【請求項３】
前記Ｒ１、前記Ｒ２、前記Ｒ３および前記Ｒ４は水素原子である請求項２に記載の有機電界発光素子。
【請求項４】
前記Ｒ１、前記Ｒ２、前記Ｒ３および前記Ｒ４のうち、一はアルキル基、アルコキシ基、アルコチオ基からなる群から選択されるいずれか一つであり、他は水素原子である、請求項１に記載の有機電界発光素子。
【請求項５】
請求項１に記載の有機電界発光素子と駆動部とを具備することを特徴とする照明装置。
【請求項６】
請求項１に記載の有機電界発光素子と駆動部とを具備することを特徴とする照明装置。
【請求項７】
下記式（３）で表されるジベンゾチオフェン骨格を繰り返し単位に含み、繰り返し数が２０以上１００００以下であるポリマーからなるホスト材料：
【化３】
2014204011.tif 000023
（式中、Ｘがポリマーの主鎖を構成する一元素であり、Ｒ１、Ｒ２、Ｒ３、Ｒ４はそれぞれ同じでも異なっていても良く、水素原子、アルキル基、芳香環基、アルコキシ基、アルコチオ基、またはハロゲン原子からなる群から選択されるいずれか一つである）。
【発明の詳細な説明】
【技術分野】
【０００１】
本発明の実施形態は、有機電界発光素子用材料、有機電界発光素子、照明装置、及び表示装置に関する。
【背景技術】
【０００２】
近年、次世代ディスプレイや照明のための発光技術として有機電界発光素子（以下、有機ＥＬ素子とも称する）が注目されている。
【０００３】
ホスト材料として高分子材料を使用する場合、高分子材料中を電荷が流れると、材料自
体が分解したりや副反応を起こして別の物質になったりするなど、様々なメカニズムで高分子材料自体が劣化するという問題が生じる。以上のことから、電荷が流れても劣化が生じにくいホスト材料が求められている。
【先行技術文献】
【特許文献】
【０００４】
【特許文献１】特願２０１２−１９０８４３号公報
【発明の概要】
【発明が解決しようとする課題】
【０００５】
本発明が解決しようとする課題は、電荷が流れることによる劣化が生じにくいホスト材料を提供することと、寿命および輝度が向上した有機電界発光素子、表示装置および照明装置を提供することにある。
【課題を解決するための手段】
【０００６】
実施形態に係る有機電界発光素子は、陽極と、前記陽極と離間して設けられた陰極と、前記陽極と前記陰極との間に配置され、ホスト材料および発光ドーパントを含む発光層と、を具備する有機電界発光素子であって、前記ホスト材料として、下記式（１）で表される骨格を繰り返し単位に有し、繰り返し数が２０以上１００００以下であるポリマーを含むことを特徴とする有機電界発光素子：
【化１】
2014204011.tif 000002
【０００７】
（式中、Ｘがポリマーの主鎖を構成する一元素であり、Ｒ１、Ｒ２、Ｒ３、Ｒ４はそれぞれ同じでも異なっていても良く、水素原子、アルキル基、芳香環基、アルコキシ基、アルコチオ基、またはハロゲン原子からなる群から選択されるいずれか一つである）。
【図面の簡単な説明】
【０００８】
【図１】図１は、第１の実施形態に係る有機電界発光素子を示す断面図である。
【図２】図２は、実施例に係る有機電界発光素子を示す断面図である。
【図３】図３は、実施例および参考例１に係る有機電界発光素子の電流密度と発光効率の関係を示す図である。
【図４】図４は、実施例および参考例１に係る有機電界発光素子の発光時間と輝度の関係を示す図である。
【図５】図５は、実施例、参考例１および参考例２に係る有機電界発光素子の電流密度と電圧の関係を示す図である。
【図６】図６は、実施例、参考例１および参考例２に係る有機電界発光素子の発光時間と輝度の関係を示す図である。
【図７】図７（ａ）はジベンゾチオフェンの分子軌道計算結果を示す図であり、図７（ｂ）は図７（ａ）に対応するジベンゾチオフェン分子の構造を示す図である。
【図８】３位をビニル化したジベンゾチオフェンの1H NMRスペクトルを示す図である。
【図９】Ｐ３ＶＤＢＴの1H NMRスペクトルを示す図である。
【図１０】Ｐ３ＶＤＢＴのGPCスペクトルを示す図である。
【図１１】図１１は、第２の実施形態に係る照明装置を示す断面図である。
【図１２】図１２は、第３の実施形態に係る表示装置を示す回路図である。
【発明を実施するための形態】
【０００９】
以下、本発明の実施の形態について図面を参照して詳細に説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【００１０】
なお、本願明細書と各図において、既出の図に関して前述したものと同様の要素には同一の符号を付して詳細な説明は適宜省略する。
【００１１】
（第１の実施形態）
図１は、第１の実施形態に係る有機電界発光素子を示す断面図である。
【００１２】
有機電界発光素子１０は、陽極１２と、陰極１８と、陽極１２および陰極１８の間に設けられた発光層１５とを備える。
【００１３】
有機電界発光素子１０は、さらに基板１１と、正孔注入層１３と、正孔輸送層１４と、電子輸送層１６と、電子注入層１７とを備えていても良い。陽極１２は基板１１の上に設けられる。正孔注入層１３は、陽極１２と発光層１５との間に設けられる。正孔輸送層１４は正孔注入層１３と発光層１５との間に設けられる。電子輸送層１６は、陰極１８と発光層１５との間に設けられる。電子注入層１７は、電子輸送層１６と陰極１８との間に設けられる。正孔注入層１３と正孔輸送層１４は、いずれか一方が省略されても良い。電子輸送層１６と電子注入層１７は、いずれか一方が省略されても良い。
【００１４】
発光層１５は、ホスト材料と発光材料とを含む。発光層１５は、陽極１２側から正孔を受け取り、陰極１８側から電子を受け取る。発光層１５において、正孔と電子とが再結合する。この再結合によるエネルギーによって、発光層１５中のホスト材料が励起される。励起状態のホスト材料から発光ドーパントへエネルギーが移動することにより、発光ドーパントが励起状態となり、発光ドーパントが基底状態に戻る際に発光が生じる。
【００１５】
発光層１５は、例えば、有機材料からなるホスト材料中に、発光材料（以下、発光ドーパントと称する）がドープされたものである。本実施形態においては、ホスト材料として、以下の式（１）で表されるジベンゾチオフェン骨格を繰り返し単位に含むポリマーを有する材料を使用する。
【化２】
2014204011.tif 000003
【００１６】
上記式（１）で表わされるポリマーにおいて、原子Ｘはポリマーの主を構成する一原子であり、例えば炭素である。すなわち、ホスト材料は、ポリマーの主鎖の原子Ｘにジベンゾチオフェンの３位が結合した構造を有する。式（１）で表わされるポリマーにおいて、ジベンゾチオフェンは側鎖である。Ｒ１〜Ｒ４は、それぞれ同じでも異なっていても良い。Ｒ１〜Ｒ４は、水素原子、アルキル基、芳香環基、アルコキシ基、アルコチオ基、ハロゲン原子である。アルキル基は、直鎖状、分岐状、または環状である。アルキル基は、炭素数が１以上１０以下であることが好ましい。アルキル基は、炭素数が１以上６以下であることがより好ましい。アルキル基は、例えば、メチル基、イソプロキル基、シクロへキシル基等である。芳香環基は、置換基を有していても良い。芳香環基は、炭素数が１以上６以下であることが好ましい。芳香環基は、炭素数が１以上６以下であることが好ましい。芳香環基は、例えば、フェニル基、ナフチル基、フェノキシ基等である。置換基としては、例えば、ハロゲン原子、カルボキシル基等である。
【００１７】
例えばＲ１〜Ｒ４を水素原子とすることができる。
【００１８】
ポリマーの主鎖は、例えば、ポリビニルやポリオキセタンである。主鎖をポリビニルとした場合のポリマーは下記式（２）で表わされる。
【化３】
2014204011.tif 000004
【００１９】
ポリマーの繰り返し数ｎは２０以上１００００以下であり、１００以上５０００以下であることが特に好ましい。ｎが２０未満である場合、一般的には高分子とは定義しにくく、発光層１５を塗布法により形成すると成膜性が良くない。一方、ｎが１００００より大きくなると、ホスト材料が溶媒に溶けにくくなり、発光層１５を塗布法により形成しにくい。上記式（１）で表されるポリマーとして、特に、数平均分子量または重量平均分子量が２００００以上１,００００００以下のものを使用することが好ましい。
【００２０】
上記式（１）で表されるポリマーは、電荷が流れることによる劣化が生じにくい。従って、ホスト材料として上記式（１）で表される化合物を使用することにより、従来よりも寿命の長い有機電界発光素子を得ることができる。
【００２１】
また、ホスト材料として上記式（１）で表されるポリマーを使用して作製した有機電界発光素子と従来の素子それぞれに同じ量の電流を流した場合に、前者の素子の方が高い発光効率および輝度を得ることができる。
【００２２】
上記式（１）で表されるポリマーとしては、例えば、式（３）で表わされる繰り返し単位を有するポリマーを用いることができる。
【化４】
2014204011.tif 000005
【００２３】
上記式（３）で表されるポリマーを、ポリ（３−ビニルジベンゾチオフェン）（Ｐ３ＶＤＢＴ）と称する。
【００２４】
すなわち、上記式（３）で表わされるポリマーは、ポリビニルをポリマーとして有する。上記式（３）で表わされるポリマーの繰り返し単位は、ビニル基の炭素原子にジベンゾチオフェンの３位が結合したものである。上記式（３）で表わされるポリマーは、上記式（１）であらわされるポリマーにおいてＲ１〜Ｒ４を水素原子としたものである。ｎは上述した繰り返し単位の繰り返し数を表す。
【００２５】
発光ドーパントは、当該分野で既知の種々の発光ドーパントの中から選択することができる。発光ドーパントとしては、発光性金属錯体を用いることができる。発光性金属錯体としては、例えば、イリジウムや白金などを中心金属とする発光性金属錯体がある。発光ドーパントとしては、燐光発光ドーパントおよび蛍光発光ドーパントのいずれも使用することができる。発光ドーパントとして、例えば、以下式（４）〜式（８）のような材料を使用することができるが、これらに限定されるものではない。
【化５】
2014204011.tif 000006
【化６】
2014204011.tif 000007
【化７】
2014204011.tif 000008
【化８】
2014204011.tif 000009
【化９】
2014204011.tif 000010
【００２６】
式（４）で表わされる化合物は、Ｆｌｒｐｉｃ（イリジウム(ＩＩＩ)ビス(４，６−ジ-フルオロフェニル)-ピリジネート-Ｎ,Ｃ２’-ピコリネート）である。式（５）で表わされる化合物は、Ｆｌｒ６（ビス（２，４−ジフルオロフェニルピリジナト）−テトラキス（１−ピラゾリル）ボラート−イリジウム（ＩＩＩ））である。式（６）で表わされる化合物は、フェイシャル‐イリジウム（ＩＩＩ）トリス（１−フェニル−３−メチルメンジミダゾリン−２−イリデン−Ｃ，Ｃ２’）である。式（７）で表わされる化合物は、白金（ＩＩＩ）［２（４，６−ジフルオロフェニル）ピリジナト‐Ｎ‐Ｃ２］−（アセチルアセトネート）である。式（８）で表わされる化合物は、トリス（２−（２，４−ジフルオロフェニル）ピリジン）イリジウム（ＩＩＩ）である。
【００２７】
発光層１５の厚さは、１０ｎｍ以上１００ｎｍ以下であることが好ましい。発光層１５におけるホスト材料と発光ドーパントの割合は任意である。発光層１５内の正孔と電子とのキャリアバランスをとり有機電界発光素子１０の発光効率を向上させるために、発光層１０中にさらに電子輸送性材料または正孔輸送性材料を含有させてもよい。
【００２８】
陽極１２は、発光層１５に正孔を注入する。陽極１２の材料としては、導電性を有するものであれば特に限定されない。陽極１２には、例えば、光透過性の導電性を有する材料を用いる。陽極１２には、例えば、導電性の金属酸化物膜、光透過性の金属薄膜等を用いることができる。陽極１２には、具体的には、酸化インジウム、酸化亜鉛、酸化スズ、およびそれらの複合体であるインジウム錫酸化物（ＩＴＯ）、フッ素ドープ酸化スズ（ＦＴＯ）、インジウム亜鉛酸化物等からなる導電性ガラスを用いて作製された膜（ＮＥＳＡ等）や、金、白金、銀、銅やこれらの合金等を用いることができる。特に、ＩＴＯからなる透明電極であることが好ましい。
【００２９】
また、陽極１２には、有機系の導電性ポリマーを用いることもできる。陽極１２には、例えば、ポリアニリンおよびその誘導体、ポリチオフェンおよびその誘導体等を用いてもよい。陽極１２をＩＴＯとする場合、その膜厚は３０ｎｍ以上３００ｎｍ以下であることが好ましい。膜厚を３０ｎｍより薄くすると導電性が低下して抵抗が高くなり、有機電界発光素子１０の発光効率が低下する原因となる。膜厚を３００ｎｍよりも厚くすると、ＩＴＯに可撓性がなくなり、陽極１２に応力が作用するとひび割れが生じやすくなる。
【００３０】
陽極１２は、単層であってもよく、異なる仕事関数の材料からなる層を積層したものであってもよい。
【００３１】
陰極１８は、発光層１５に電子を注入する。陰極１８には、例えば、光透過性の導電性を有する材料を用いる。陰極１８には、導電性の金属酸化物膜や金属薄膜等を用いることができる。陽極１２に仕事関数の高い材料を用いる場合、陰極１８には仕事関数の低い材料を用いることが好ましい。仕事関数の低い材料としては、例えば、アルカリ金属、アルカリ土類金属等が挙げられる。仕事関数の低い材料としては、具体的には、Ｌｉ、Ｉｎ、Ａｌ、Ｃａ、Ｍｇ、Ｌｉ、Ｎａ、Ｋ、Ｙｂ、Ｃｓ等を挙げることができる。
【００３２】
陰極１８は、単層であってもよく、異なる仕事関数の材料で構成される層を積層したものであってもよい。また、２種以上の金属の合金を使用してもよい。合金の例としては、リチウム−アルミニウム合金、リチウム−マグネシウム合金、リチウム−インジウム合金、マグネシウム−銀合金、マグネシウム−インジウム合金、マグネシウム−アルミニウム合金、インジウム−銀合金、カルシウム−アルミニウム合金等が挙げられる。
【００３３】
陰極１８の膜厚は、１０ｎｍ以上３００ｎｍ以下であることが好ましい。膜厚を１０ｎｍより薄くすると、抵抗が大きくなりすぎる。膜厚を３００ｎｍより厚くすると、陰極１８の成膜に長時間を要し、隣接する層にダメージを与えて性能が劣化する。
【００３４】
基板１１は、他の部材を支持するためのものである。この基板１１は、熱や有機溶剤によって変質しないものが好ましい。基板１１の材料としては、例えば、無アルカリガラス、石英ガラス等の無機材料、ポリエチレン、ポリエチレンテレフタレート（ＰＥＴ）、ポリエチレンナフタレート（ＰＥＮ）、ポリイミド、ポリアミド、ポリアミドイミド、液晶ポリマー、シクロオレフィンポリマー等のプラスチック、高分子フィルム、およびステンレス鋼（ＳＵＳ）、シリコン等の金属基板が挙げられる。発光を取り出すため、ガラス、合成樹脂等からなる透明な基板を用いることが好ましい。基板１１の形状、構造、大きさ等について特に制限はなく、用途、目的等に応じて適宜選択することができる。
【００３５】
正孔注入層１３は、陽極１２から正孔を受け取り、正孔輸送層１４に注入する機能を有する層である。正孔注入層１３の材料としては、例えば、導電性インクであるポリ（エチレンジオキシチオフェン）：ポリ（スチレンスルホン酸）（以下、ＰＥＤＯＴ：ＰＳＳと記す）のようなポリチオフェン系ポリマーを使用することができるが、これに限定されない。
【００３６】
正孔輸送層１４は、正孔注入層１３から正孔を受け取り、発光層１５に正孔を輸送する機能を有する層である。正孔輸送層１４の材料としては、例えば、トリフェニルアミンなどから成るポリマーを使用することができるが、これに限定されない。発光層１５のホスト材料として使用する式（１）で表わされるポリマーを、正孔輸送層１４の材料として使用することもできる。
【００３７】
電子注入層１７は、陰極１８から電子を受け取り、電子輸送層１６へ注入する機能を有する層である。電子注入層１７の材料としては、例えば、ＣｓＦ、ＬｉＦ等を使用することができるが、これらに限定されない。
【００３８】
電子輸送層１６は、電子注入層１７からから電子を受け取り、発光層１５へ電子を輸送する機能を有する層である。電子輸送層１６の材料としては、例えば、トリス[３−(３−ピリジル)−メシチル]ボラン（３ＴＰＹＭＢ）、トリス(８−ヒドロキシキノリノラト)アルミニウム錯体（Ａｌｑ３）、バソフェナントロリン（ＢＰｈｅｎ）等を使用することができるが、これらに限定されない。発光層１５のホスト材料として使用する式（１）で表わされるポリマーを、を、電子輸送層１６の材料として使用することもできる。
【００３９】
図１においては、基板１１と陰極１８の間に陽極を配置する構成としているが、基板１１と陽極１２の間に陰極１８を配置する構成としてもよい。
【００４０】
＜実施例＞
図２は、実施例に係る有機電界発光素子を示す断面図である。
【００４１】
発光層１５におけるホスト材料としてＰ３ＶＤＢＴを使用して、有機電界発光素子１１０を作製した。有機電界発光素子１１０は、陽極１２と、正孔注入層１３と、正孔輸送層１４と、発光層１５と、電子注入層１７と、陰極１８と、を有する。有機電界発光素子１１０の層構成は、以下の通りである。
【００４２】
ＩＴＯ  １００ｎｍ／ＰＥＤＯＴ：ＰＳＳ  ５０ｎｍ／ＩＬ００１  ２０ｎｍ／Ｐ３ＶＤＢＴ：ＴＧ００１  ８０ｎｍ／ＣｓＦ  ０．５ｎｍ／Ａｌ  １５０ｎｍ。
【００４３】
陽極１２は、膜厚が１００ｎｍのＩＴＯ(インジウムスズ酸化物)からなる透明電極とした。
【００４４】
正孔注入層１３は、導電性インクであるＰＥＤＯＴ:ＰＳＳの水溶液をスピンコート法によって陽極１２上に塗布し、加熱して乾燥させることにより得た。正孔注入層１３は、膜厚が５０ｎｍであった。
【００４５】
正孔輸送層１４は、トリフェニルアミン系の材料を溶剤のキシレンに溶かした溶液を用いて形成した。この溶液をスピンコート法によって正孔注入層１３の上に塗布し、加熱して乾燥させることにより膜厚５０ｎｍの正孔輸送層を得た。
【００４６】
発光層１５は、発光ドーパントとしての緑色の発光材料と、ホスト材料としてのＰ３ＶＤＢＴと、さらに電子輸送性材料とにより形成した。Ｐ３ＶＤＢＴと発光ドーパントと電子輸送性材料の重量比が２:１:２となるよう秤量し、これらをクロロベンゼンに溶解した溶液をスピンコートによって正孔輸送層１４上に塗布し、加熱して乾燥させることにより膜厚８０ｎｍの発光層を得た。
【００４７】
電子注入層１７は、膜厚が０．５ｎｍのＣｓＦとした。
【００４８】
陰極１８は、膜厚が１５０ｎｍのＡｌとした。
【００４９】
＜参考例１＞
発光層１５のホスト材料としてＰ３ＶＤＢＴの代わりに、以下式（９）に示す繰り返し単位を有するポリマーであるポリ（２−ビニルジベンゾチオフェン）（Ｐ２ＶＤＢＴ）を用いた。これ以外は、実施例と同様にして有機電界発光素子を作製した。Ｐ２ＶＤＢＴの数平均分子量は約２万である。
【化１０】
2014204011.tif 000011
【００５０】
＜試験例１：発光特性の比較＞
実施例および参考例１に係る有機電界発光素子について、電流密度と発光効率の関係を調べた。図３は、実施例および参考例１に係る有機電界発光素子の電流密度と発光効率の関係を示す図である。縦軸は発光効率（／（ｃｄ・Ａ））であり、横軸は電流密度（／（ｍＡ・ｃｍ２））である。発光効率は、積分球による発光量の測定と印加された電流および電圧の測定を同時に行う、浜松ホトニクス製量子効率評価装置Ｃ９９２０−１２システムを用いて測定した。
【００５１】
実施例に係る有機電界発光素子１１０と参考例１に係る有機電界発光素子に印加される電流の密度が同じ場合、高い電流密度においては実施例に係る有機電界発光素子１１０の方が高い発光効率が得られることが分かる。すなわち、実施例に係る有機電界発光素子１１０は、輝度が高い。
【００５２】
＜試験例２：素子寿命の比較＞
実施例および参考例１に係る有機電界発光素子について、素子寿命を比較した。図４は、実施例および参考例１に係る有機電界発光素子の発光時間と輝度の関係を示す図である。縦軸は輝度（ｃｄ／ｍ２）であり、横軸は発光時間（時間）である。輝度は、浜松ホトニクス社製視感度フィルタ付きＳｉフォトダイオードＳ７６１０を用いて測定した。
【００５３】
実施例および参考例１に係る有機電界発光素子について、初期輝度４０００ｃｄ／ｍ２で連続通電を行った。初期輝度の半分の輝度である２０００ｃｄ／ｍ２になるまでの時間は、参考例１に係る有機電界発光素子は１６．６時間であったのに対して、実施例に係る有機電界発光素子１１０は２２.１時間であった。すなわち、実施例に係る有機電界発光素子１１０の寿命は、参考例１に係る有機電界発光素子の約１．３倍であった。この結果から、Ｐ３ＶＤＢＴはＰ２ＶＤＢＴと比較して電荷が流れることによる劣化が生じにくく、これをホスト材料として使用することにより、長寿命の有機電界発光素子が得られることが分かる。
【００５４】
＜参考例２＞
発光層１５のホスト材料としてＰ３ＶＤＢＴの代わりに、以下式（１０）に示す繰り返し単位を有するポリマーであるポリビニルカルバゾール（ＰＶＫ）を用いた。これ以外は、実施例と同様にして有機電界発光素子を作製した。Ｐ２ＶＤＢＴの数平均分子量は約２万程度あるいはそれ以上である。
【化１１】
2014204011.tif 000012
【００５５】
＜試験例３：発光特性の比較＞
実施例、参考例１及び参考例２に係る有機電界発光素子について、電流密度と電圧の関係を調べた。図５は、実施例、参考例１及び参考例２に係る有機電界発光素子の電流密度と電圧の関係を示す図である。縦軸は電流密度（／（ｍＡ・ｃｍ２））であり、横軸は電圧（Ｖ）である。
【００５６】
実施例に係る有機電界発光素子１１０と参考例１および参考例２に係る有機電界発光素子に同じ電圧を印加する場合、実施例に係る有機電界発光素子１１０は最も電流密度が大きい。すなわち、実施例に係る有機電界発光素子１１０は、電流が流れやすい。
【００５７】
＜試験例４：素子寿命の比較＞
実施例、参考例１および参考例２に係る有機電界発光素子について、素子寿命を比較した。図６は、実施例、参考例１および参考例２に係る有機電界発光素子の発光時間と輝度の関係を示す図である。縦軸は輝度（ｃｄ／ｍ２）であり、横軸は発光時間（時間）である。縦軸の輝度は、各有機電界発光素子に０．７２ｍＡの電圧を印加して連続駆動した時の初期輝度を１として、規格化して示している。輝度は、浜松ホトニクス社製視感度フィルタ付きＳｉフォトダイオードＳ７６１０を用いて測定した。
【００５８】
初期輝度の半分の輝度になるまでの時間は、参考例１に係る有機電界発光素子が９５時間、参考例２に係る有機電界発光素子が６６時間であったのに対して、実施例に係る有機電界発光素子１１０は２４１時間であった。すなわち、実施例に係る有機電界発光素子１１０の寿命は、参考例１に係る有機電界発光素子の約１．３倍であった。この結果から、Ｐ３ＶＤＢＴはＰ２ＶＤＢＴやＰＶＫと比較して電荷が流れることによる劣化が生じにくく、これをホスト材料として使用することにより、長寿命の有機電界発光素子が得られることが分かる。
【００５９】
試験例１〜４から分かるように、Ｐ３ＶＤＢＴは電荷が流れることによる劣化が生じにくく、これをホスト材料として用いた有機電界発光素子は寿命が長く輝度も高い。
【００６０】
従来、有機電界素子の発光層のホスト材料としてＰＶＫが用いられてきた。しかしながら、ＰＶＫは劣化が生じやすいという問題があった。また、ＰＶＫは、電荷を流しにくく、電荷を流すためには高電圧を印加する必要がある。
【００６１】
これはＰＶＫに含まれるＣ−Ｎ結合が切断し易いためであると考えられる。一方、Ｐ３ＶＤＢＴにおいては、ジベンゾチオフェンにＣ−Ｎ結合が含まれない。従って、Ｐ３ＶＤＢＴは劣化しにくく、このポリマーをホスト材料として用いる有機電界発光素子１１０は寿命が長かったと考えられる。
【００６２】
また、Ｐ３ＶＤＢＴとＰ２ＶＤＢＴの比較を行うために、ジベンゾチオフェンの分子軌道計算を行った。図７（ａ）はジベンゾチオフェン分子のＨＯＭＯエネルギーを示す図であり、電子密度が高いところをＡで示している。図７（ｂ）は図７（ａ）に対応するジベンゾチオフェン分子の構造を示す図である。図７（ａ）に示すように、ジベンゾチオフェン分子の２位の炭素原子においては電子密度が高く３位の炭素原子においては電子密度が低い。従って、ジベンゾチオフェン分子の２位の炭素原子は他の分子との反応性が高く、３位の炭素原子は他の分子との反応性が低い。
【００６３】
以上のことから、ジベンゾチオフェン分子の２位の炭素原子がポリマーの主鎖と結合しているＰ２ＶＤＢＴは、ポリマー主鎖とジベンゾチオフェンの間で結合が切断し易い。一方、ジベンゾチオフェン分子の３位の炭素原子がポリマーの主鎖と結合しているＰ３ＶＤＢＴは、ポリマー主鎖とジベンゾチオフェンの間で結合が切断し難い。
【００６４】
式（１）で表わされるポリマーも、側鎖にＣ−Ｎ結合を含まない。また、式（１）で表わされるポリマーも、ジベンゾチオフェンの３位の炭素原子が主鎖に結合する。従って、式（１）で表わされるポリマーは劣化が生じにくく、これをホスト材料として用いた有機電界発光素子は寿命が長く輝度も高い。
【００６５】
式（１）で表わされるポリマーに含まれるポリマーとしては、例えば、式（１１）〜式（１５）であらわれるポリマーがある。
【化１２】
2014204011.tif 000013
【化１３】
2014204011.tif 000014
【化１４】
2014204011.tif 000015
【化１５】
2014204011.tif 000016
【化１６】
2014204011.tif 000017
【００６６】
式（１１）で表わされるポリマーは、式（１）で表わされるポリマーにおいてＲ２、Ｒ３およびＲ４を水素原子、Ｒ１をメトキシ基としたものである。式（１２）で表わされるポリマーは、式（１）で表わされるポリマーにおいてＲ１、Ｒ３およびＲ４を水素原子、Ｒ２をメトキシ基としたものである。式（１３）で表わされるポリマーは、式（１）で表わされるポリマーにおいてＲ１、Ｒ２およびＲ４を水素原子、Ｒ３をメトキシ基としたものである。式（１４）で表わされるポリマーは、式（１）で表わされるポリマーにおいてＲ１、Ｒ３およびＲ４を水素原子、Ｒ２をメチルチオ基としたものである。式（１５）で表わされるポリマーは、式（１）で表わされるポリマーにおいてＲ１、Ｒ３およびＲ４を水素原子、Ｒ２をｔ−ブチル基（三級ブチル基）としたものである。
【００６７】
＜有機電界発光素子の製造方法＞
以下に有機電界発光素子１０の形成方法を説明する。
【００６８】
まず、基板１１の上に陽極１２を形成する。陽極１２は、蒸着法、スパッタリング法、イオンプレーティング法、メッキ法、塗布法等で成膜する。
【００６９】
次に、陽極１２の上に正孔注入層１３を形成する。次に、正孔注入層１３の上に正孔輸送層１４を形成する。次に、正孔輸送層１４の上に発光層１５を形成する。次に、発光層１５の上に電子輸送層１６を形成する。次に、電子輸送層１６の上に電子注入層１７を形成する。
【００７０】
正孔注入層１３、正孔輸送層１４、発光層１５、電子輸送層１６および電子注入層１７の形成方法は、薄膜を形成できる方法であれば特に限定されない。例えばスピンコート法によってその材料を含む溶液を所望の膜厚に塗布した後、ホットプレート等で加熱乾燥する。塗布する溶液は、予めフィルタでろ過してもよい。
【００７１】
＜式（２）で表わされるポリマーの製造方法＞
式（２）で表わされるポリマーは、以下の式（１６）ようにして製造することができる。
【化１７】
2014204011.tif 000018
【００７２】
具体的には、以下のように行う。全てArガスをフローした状態で実施し、反応に用いた溶媒は全て脱水溶媒である。ガラス器具を130℃の乾燥器で3時間乾燥させた後、吸引栓からArを流しながら、ガラス器具を組み立て、一昼夜放置する。このガラス器具のうち、三口フラスコに、Mg粉末(2.3 eq.)を加え、THFを添加し、さらにヨウ素をミクロスパーテル半杯分加えて撹拌する。ヨウ素があるため、茶色に着色し、しかもMgの粉末で白濁する。一方、別の三口フラスコにジベンゾチオフェンのモノブロモ体(1.0 eq.)を入れ、THFを加えて撹拌する。無色透明の液体となったフラスコから、シリンジで溶液を吸いだし、先のガラス器具に組まれた滴下ロートに移す。滴下ロートから数的滴下した後、ドライヤーで加熱すと、直ちにヨウ素の茶色の色が消失し、グリニヤール試薬の生成が確認できる。さらに、1秒1滴のペースで加えると、フラスコ内の温度が上昇するが、50℃を超えたら滴下を止めるようにして、少しずつ滴下する。その後、沸騰するまでオイルバスで約3時間半加熱する。次に、三口フラスコに、NiCl2(dppp)を(0.013 eq.)を添加し、ジエチルエーテルを添加する。これに、ビニルブロマイドのTHF溶液(1.2 eq.)を添加し、氷浴で8℃に冷却する。この実験器具に組まれた滴下ロートに、前述したグリニヤール試薬をトランスファー(テフロン（R）チューブと針から構成)を用いて、Mg粉末と共に移し入れる。氷浴での冷却を続けたまま、撹拌した状態で、この滴下ロートから、1秒1滴のペースでジベンゾチオフェンのグリニヤール試薬を約30分かけて滴下する。その後、氷浴をはずし、オイルバスで31℃で加熱しながら、撹拌を続ける。滴下終了から、約5時間半加熱撹拌した後、撹拌を停止し、約12時間放置する。
【００７３】
反応溶液に0.95N HClを加え、さらに、ジエチルエーテルと水を加える。この水相に関して、クロロホルムを用いて5回抽出し、TLCで生成物がなくなったことを確認する。硫酸マグネシウムで1時間乾燥させた後、この乾燥剤をろ過で除いて溶媒を留去する。これにヘキサンを入れたところ、ほとんど溶けないが、クロロホルムを加えてオレンジ色の懸濁液とする。これにシリカゲルを加えて溶媒を留去しながら担持させる。これをカラムクロマトグラフィー(シリカゲル、ヘキサンのみ)に充填して、精製を実施する。溶出されたものをTLCで評価し、目的物質と思われる部分のみが含まれているフラクションを集め、溶媒を減圧留去し、ビニル体を得る。
【００７４】
続いて、ラジカル重合反応を行い、式（２）で表わされるポリマーを得る。
【００７５】
具体的には、以下の手法で実施する。なお、Arガスフロー雰囲気で実験する。また、反応溶媒は全て脱水溶媒を用いる。三口フラスコにビニル体 (1.0 eq.)を入れ、THFで溶解させる。一方、三口フラスコにラジカル重合開始剤であるアゾビスイソブチロニトリル(AIBN)を入れて、THFを加えて撹拌し、均一な溶液とする。これから、シリンジでAIBN溶液(1/268 eq.)を採取し、ビニル体のTHF溶液に添加する。その後、オイルバスでナシフラスコ周辺が63℃になるようにして、8時間20分加熱を行う。
【００７６】
室温まで冷却後、メタノールが入った三角フラスコに反応溶液を滴下し、再沈殿法による精製を3回行い、白色の固体である目的のポリマーを得る。
【００７７】
＜Ｐ３ＶＤＢＴの製造方法＞
式（４）で表わされるＰ３ＶＤＢＴは、新規の材料である。
【００７８】
まず、公知文献（Ｍｉｌｔｏｎ, Ｌ. Ｌ. Ｊ Ｈｅｔｅｒｏｃｙｃｌｉｃ Ｃｈｅｍ. １９８５, ２２， ２１５-２１８）を参考にして、ジベンゾチオフェンの3位をブロモ化したものを合成した。
【００７９】
公知文献（Shimomura, O.; Sato, T.; Tomita, I.; Suzuki, M.; Endo, T. J. Polym. Sci. part A: Polym Chem. 1997, 35, 2813-2819）の反応例では、２位がブロモ化されたジベンゾチオフェンのビニル化反応に関して言及されている。これを参考にして、式（１７）に示すように、３位がブロモ化されたジベンゾチオフェンのビニル化を行った。具体的には、以下のスキームに従い、ワンポッドで、ジベンゾチオフェンのモノブロモ体をＭｇと反応させでグリニヤール試薬を生成させ、これをＮｉ触媒の存在下、ビニル源と反応させることでビニル体（3−ビニルジベンゾチオフェン）を合成した。ここでＮｉ触媒として使用したNiCl2(dppp)は、(1,3-bis[diphenylphosphino]propane) dichloronickel(II)である。
【化１８】
2014204011.tif 000019
【００８０】
具体的には、以下のように行った。全てArガスをフローした状態で実施し、反応に用いた溶媒は全て脱水溶媒であった。ガラス器具を130℃の乾燥器で3時間乾燥させた後、吸引栓からArを流しながら、ガラス器具を組み立て、一昼夜放置した。このガラス器具のうち、50 mLの三口フラスコに、Mg粉末(1.058 g, 43.53 mmol, 2.3 eq.)を加え、THFを5.0 mL添加し、さらにヨウ素をミクロスパーテル半杯分加えて撹拌した。ヨウ素があるため、茶色に着色し、しかもMgの粉末で白濁した。一方、別の50 mL三口フラスコにジベンゾチオフェンのモノブロモ体(5.017 g, 19.07 mmol, 1.0 eq.)を入れ、THF(25.0 mL)を加えて撹拌した。無色透明の液体となったフラスコから、シリンジで溶液を吸いだし、先のガラス器具に組まれた滴下ロートに移した。滴下ロートから数的滴下した後、ドライヤーで加熱したところ、直ちにヨウ素の茶色の色が消失し、グリニヤール試薬の生成が確認できた。さらに、1秒1滴のペースで加えたところ、フラスコ内の温度が上昇したが、50℃を超えたら滴下を止めるようにして、少しずつ滴下していった。約13分で滴下を完了し、その後、沸騰するまでオイルバスで約3時間半加熱した。次に、100 mL三口フラスコに、NiCl2(dppp)を(130 mg, 0.240 mmol, 0.013 eq.)を添加し、ジエチルエーテル(10 mL)を添加した。これに、ビニルブロマイドのTHF溶液(1 mol/L, 23.0 mL, 23.0 mmol, 1.2 eq.)を添加し、氷浴で8℃に冷却した。この実験器具に組まれた滴下ロートに、前述したグリニヤール試薬をトランスファー(テフロン（R）チューブと針から構成)を用いて、Mg粉末と共に移し入れた。氷浴での冷却を続けたまま、撹拌した状態で、この滴下ロートから、1秒1滴のペースでジベンゾチオフェンのグリニヤール試薬を約30分かけて滴下した。その後、氷浴をはずし、オイルバスで31℃で加熱しながら、撹拌を続けた。滴下終了から、約5時間半加熱撹拌した後、撹拌を停止し、約12時間放置した。
【００８１】
反応溶液に0.95N HCl (10 mL)を加え、さらに、ジエチルエーテル(10 mL)と水を加えた。この水相に関して、クロロホルム20 mLを用いて5回抽出し、TLCで生成物がなくなったことを確認した。硫酸マグネシウムで1時間乾燥させた後、この乾燥剤をろ過で除いて溶媒を留去した。これにヘキサンを入れたところ、ほとんど溶けなかったが、クロロホルム100 mLを加えてオレンジ色の懸濁液とした。これにシリカゲル16.75 gを加えて溶媒を留去しながら担持させた、これをカラムクロマトグラフィー(シリカゲル、φ60 mm×h:245 mm、ヘキサンのみ)に充填して、精製を実施した。溶出されたものをTLCで評価し、目的物質と思われる部分のみが含まれているフラクションを集め、溶媒を減圧留去し、ビニル体を得た(2.3188 g, 11.026 mmol)。収率は58%であった。
【００８２】
1H NMRスペクトルによる測定の結果を図８に示す。5.3-6.0 ppm付近の２本のダブレットのピーク、及び6.8-7.0 ppm付近の4本ピークは、ビニル基に由来するピークである。また、7.4-8.2 ppmのピークはジベンゾチオフェンの芳香環に由来するものである。以上から、目的物質であることが確認できた。また、他に、不純物が無いことも確認した。
【００８３】
続いて、式（１８）に示すようにして、3−ビニルジベンゾチオフェンのラジカル重合反応を行い、Ｐ３ＶＤＢＴを得た。
【化１９】
2014204011.tif 000020
【００８４】
具体的には、以下の手法で実施した。なお、Arガスフロー雰囲気で実験した。また、反応溶媒は全て脱水溶媒を用いた。10 mLの三口フラスコに3−ビニルジベンゾチオフェン(1.016 g, 4.831 mmol, 1.0 eq.)を入れ、THF (4 mL)で溶解させた。一方、50 mL三口フラスコにラジカル重合開始剤であるアゾビスイソブチロニトリル(AIBN)(11mg, 0.067 mmol)を入れて、THF (19 mL)を加えて撹拌し、均一な溶液とした。これから、シリンジでAIBN溶液(5.0 mL, 0.018 mmol, 1/268 eq.)を採取し、3-ビニルジベンゾチオフェンのTHF溶液に添加した。その後、オイルバスでナシフラスコ周辺が63℃になるようにして、8時間20分加熱を行った。
【００８５】
室温まで冷却後、メタノール100 mLが入った200 mL三角フラスコに反応溶液を滴下し、再沈殿法による精製を3回行い、白色の固体を得た(275.6 mg)。収率は、原料の重量を基準として、27%であった。
【００８６】
なお、得られたポリマーに関して1H NMRスペクトルを測定した結果を図９に示す。芳香環に由来するケミカルシフトの領域に関しては、ブロードなピークが得られ、原料等に由来するピークが見られないことが確認された。なお、1.8 ppmと3.8 ppmのマルチプレットのピークはTHFに由来するピークと思われる。また、7.3 ppmと1.5 ppmのピークは、NMR測定用のクロロホルムと、それに含まれる水であると思われる。また、2.2 ppmと1.4 ppmの小さなピークは、その位置からスピニングサイドバンドであると予想される。
【００８７】
次に、THFを展開溶媒に用いてGPCを測定した結果を図１０に示す。1H NMRスペクトルと同様の位置にピークが現れた。得られたＰ３ＶＤＢＴの数平均分子量(Mn)は72000、重量平均分子量(Mw)は126000であり、重合度(Mw/Mn)は1.75であった。
【００８８】
（第２の実施形態）
図１１は、第２の実施形態に係る照明装置を示す断面図である。照明装置１００は、積層された陽極１０７、有機層１０６、および陰極１０５と、陽極１０７および陰極１０５に電気的に接続された駆動部１０８とを有する。照明装置１００は、さらに、陽極１０７の下に設けられたガラス基板１０１と、陰極１０５を覆う封止ガラス１０２と、封止ガラス１０２を陽極１０７に固定する接着剤１０４とを有していても良い。さらに、封止ガラス１０２の陰極１０５側の面には、乾燥剤１０３が設置されていても良い。
【００８９】
なお、有機層１０６は、発光層１５を含む。発光層１５は有機材料からなるホスト材料中に、発光材料（以下、発光ドーパントと称する）がドープされたものである。本実施形態においては、ホスト材料として、式（１）で表されるジベンゾチオフェン骨格を繰り返し単位に含むポリマーを有する材料を使用する。
【００９０】
すなわち、陽極１０７、有機層１０６、および陰極１０５は第１の実施形態に係る有機電界発光素子１０を構成する。
【００９１】
有機層１０６は、さらに、上記の正孔注入層１３、正孔輸送層１４、発光層１５、電子輸送層１６、電子注入層１７を含んでいても良い。
【００９２】
本実施形態に係る照明装置１００は、寿命が長く、輝度が高い。
【００９３】
（第３の実施形態）
図１２は、本発明の実施態様に係る表示装置を示す回路図である。表示装置２０は、横方向の制御線（ＣＬ）と縦方向の信号線（ＤＬ）がマトリックス状に配置された回路の中に、それぞれ画素２１を配置した構成をとる。画素２１には、発光素子２５および発光素子２５に接続された薄膜トランジスタ（ＴＦＴ）２６が含まれる。ＴＦＴ２６の一端子は制御線に接続され、他の一端子は信号線に接続される。信号線は、信号線駆動回路２２に接続されている。画素２１が設けられた領域の周囲には、画素を駆動する駆動部が設けられている。駆動部は、信号線駆動回路２２、制御線駆動回路２３、およびコントローラ２４を含む。信号線は信号線駆動回路２２に接続されている。制御線は、制御線駆動回路２３に接続されている。信号線駆動回路２２および制御線駆動回路２３は、コントローラ２４により制御される。
【００９４】
発光素子２５は、第１の実施形態に係る有機電界発光素子１０である。
【００９５】
本実施形態に係る表示装置２０は、寿命が長く、輝度が高い。
【００９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１０…有機電界発光素子、１１…基板、１２…陽極、１３…正孔注入層、１４…正孔輸送層、１５…発光層、１６…電子輸送層、１７…電子注入層、１８…陰極、２０…表示装置、２１…画素、２２…信号線駆動回路、２３…制御線駆動回路、２４…コントローラ、２５…発光素子、２６…ＴＦＴ、１００…照明装置、１０１…ガラス基板、１０２…封止ガラス、１０３…乾燥剤、１０４…接着剤、１０５…陰極、１０６…有機ＥＬ層、１０７…陽極、１０８…駆動部
【図１】
2014204011.tif 000025
【図２】
2014204011.tif 000026
【図３】
2014204011.tif 000027
【図４】
2014204011.tif 000028
【図５】
2014204011.tif 000029
【図６】
2014204011.tif 000030
【図１０】
2014204011.tif 000031
【図１１】
2014204011.tif 000032
【図１２】
2014204011.tif 000033
【図７】
2014204011.tif 000034
【図８】
2014204011.tif 000035
【図９】
2014204011.tif 000036